СПОСОБЫ ИЗГОТОВЛЕНИЯ КОНТЕЙНЕРОВ ИЗ ПОЛИЭТИЛЕНТЕРЕФТАЛАТА С УСОВЕРШЕНСТВОВАННЫМИ БАРЬЕРНЫМИ ПОКРЫТИЯМИ ИЗ ДИОКСИДА КРЕМНИЯ

1. Способ нанесения барьерного покрытия из оксида кремния на контейнер из полиэтилентерефталата, содержащий стенку, имеющую внутреннюю поверхность и наружную поверхность, причем способ включает следующие этапы:
а. нагревают контейнер из полиэтилентерефталата так, чтобы температура по меньшей мере наружной поверхности находилась в диапазоне от примерно 200°F до примерно 383°F;
b. формируют контейнер из полиэтилентерефталата с покрытием путем нанесения по меньшей мере одного барьерного слоя из оксида кремния на по меньшей мере внутреннюю поверхность контейнера из полиэтилентерефталата, в то время как температура по меньшей мере наружной поверхности контейнера из полиэтилентерефталата находится в диапазоне от примерно 200°F до примерно 383°F; и
с. охлаждают контейнер из полиэтилентерефталата с покрытием после этапа b.
2. Способ по п.1, при котором на этапе нагрева используют нагревательный туннель, по которому перемещают контейнер из полиэтилентерефталата.
3. Способ по п.2, при котором используют нагревательный туннель, содержащий от двух до шести зон нагрева с разными температурами.
4. Способ по п.3, при котором по меньшей две зоны нагрева имеют температуру от примерно 225°F до примерно 383°F.
5. Способ по п.1, при котором на этапе нагрева нагревают контейнер из полиэтилентерефталата до температуры поверхности от примерно 200°F до примерно 383°F по всей стенке.
6. Способ по п.5, при котором на этапе нагрева нагревают контейнер из полиэтилентерефталата до температуры поверхности от примерно 225°F до примерно 383°F по всей стенке.
7. Способ по п.6, при котором на этапе нагрева нагревают контейнер из полиэтилентерефталата до температуры поверхности от примерно 250°F до примерно 383°F по всей стенке.
8. Способ по п.1, при котором на этапе формирования:
формируют вакуум в камере, в которой расположен по меньшей мере один контейнер из полиэтилентерефталата;
добавляют мономерный реакционный газ, формирующий оксид кремния, к по меньшей мере внутренней поверхности стенки контейнера из полиэтилентерефталата; и
подвергают контейнер из полиэтилентерефталата воздействию энергии плазмы для отложения по меньшей мере одного слоя оксида кремния на по меньшей мере внутренней поверхности стенки контейнера из полиэтилентерефталата.
9. Способ по п.1, при котором температура процесса термической стерилизации достигает 235°F.
10. Контейнер из полиэтилентерефталата, содержащий барьерное покрытие из оксида кремния и обладающий показателем улучшения барьерных свойств (BIF) для кислорода в результате барьерного покрытия из оксида кремния, при этом контейнер из полиэтилентерефталата с покрытием сохраняет по меньшей мере 17% BIF после того, как контейнер из полиэтилентерефталата с покрытием был подвергнут процессу термической стерилизации.
11. Контейнер по п.10, в котором по меньшей мере 35% BIF сохраняется после того, как контейнер из полиэтилентерефталата с покрытием был подвергнут процессу термической стерилизации.
12. Контейнер по п.11, в котором по меньшей мере 61% BIF сохраняется после того, как контейнер из полиэтилентерефталата с покрытием был подвергнут процессу термической стерилизации.
13. Контейнер по п.12, в котором по меньшей мере 125% BIF сохраняется после того, как контейнер из полиэтилентерефталата с покрытием был подвергнут процессу термической стерилизации.
14. Контейнер по п.10, в котором температура процесса термической стерилизации составляет 235°F.
15. Контейнер из полиэтилентерефталата с покрытием, содержащий стенку, имеющую внутреннюю поверхность и наружную поверхность, изготовленный способом, включающим следующие этапы:
а. нагревание контейнера из полиэтилентерефталата так, чтобы температура по меньшей мере наружной поверхности находилась в диапазоне от примерно 200°F до примерно 383°F;
b. нанесение по меньшей мере одного барьерного слоя из оксида кремния на по меньшей мере внутреннюю поверхность контейнера из полиэтилентерефталата, в то время как температура по меньшей мере наружной поверхности контейнера из полиэтилентерефталата находится в диапазоне от примерно 200°F до примерно 383°F для формирования контейнера из полиэтилентерефталата с покрытием; и
с. охлаждение контейнера из полиэтилентерефталата с покрытием после этапа b,
при этом контейнер из полиэтилентерефталата с покрытием обладает показателем улучшения барьерных свойств (BIF) для кислорода, при этом BIF для кислорода по существу сохраняется после того, как контейнер из полиэтилентерефталата с покрытием был подвержен процессу термической стерилизации.
16. Контейнер по п.15, в котором температура процесса термической стерилизации составляет от примерно 212°F до примерно 356°F.
17. Контейнер по п.3, в котором процесс термической стерилизации представляет собой процесс пастеризации.
18. Контейнер по п.3, в котором процесс термической стерилизации представляет собой процесс автоклавирования.
19. Контейнер по п.15, в котором по меньшей мере 35% BIF сохраняется после того, как контейнер из полиэтилентерефталата с покрытием был подвергнут процессу термической стерилизации.
20. Контейнер по п.19, в котором по меньшей мере 61% BIF сохраняется после того, как контейнер из полиэтилентерефталата с покрытием был подвергнут процессу термической стерилизации.
21. Контейнер по п.20, в котором по меньшей мере 125% BIF сохраняется после того, как контейнер из полиэтилентерефталата с покрытием был подвергнут процессу термической стерилизации.